СПОСОБ ПРИГОТОВЛЕНИЯ ПРОДУКТА ИЗ ОБРАБОТАННОГО МИНЕРАЛЬНОГО НАПОЛНИТЕЛЯ, ПОЛУЧЕННЫЙ ПРОДУКТ ИЗ МИНЕРАЛЬНОГО НАПОЛНИТЕЛЯ И ЕГО ПРИМЕНЕНИЯ

1. Способ приготовления обработанного продукта из минерального наполнителя, отличающийся тем, что включает следующие стадии:
a) обработку, по меньшей мере, одного сухого минерального наполнителя, по меньшей мере, одной солью II группы или III группы C8-C24 алифатической монокарбоновой кислоты для получения промежуточного продукта из минерального наполнителя; затем
b) обработку промежуточного продукта из минерального наполнителя стадии (a), по меньшей мере, одной C8-C24 алифатической монокарбоновой кислотой для получения продукта из обработанного минерального наполнителя.
2. Способ по п.1, отличающийся тем, что включает получение продукта из обработанного минерального наполнителя, имеющего сумму летучих веществ между 25 и 300°C менее 0,25%, и предпочтительно менее 0,23% по массе.
3. Способ по п.1 или 2, отличающийся тем, что минеральным(ыми) наполнителем(ями), обрабатываемыми на стадии (a), являются минеральные наполнители, содержащие карбонат кальция и/или пластинчатые минералы.
4. Способ по п.3, отличающийся тем, что минеральные наполнители, содержащие карбонат кальция являются осажденным карбонатом кальция, а именно одной или более из минералогических форм арагонита, ватерита и кальцита, и/или природным измельченным карбонатом кальция, а именно одним или более из мрамора, известняка или мела, и/или доломита.
5. Способ по п.4, отличающийся тем, что минеральными наполнителями, содержащими карбонат кальция, являются мрамор и/или доломит.
6. Способ по п.4, отличающийся тем, что пластинчатым минералом является тальк.
7. Способ по любому из пп.1, 2, 4, 5 или 6, отличающийся тем, что до обработки минеральных наполнителей на стадии (a) минеральный наполнитель является сухо- или мокроизмельченным.
8. Способ по любому из пп.1, 2, 4, 5 или 6, отличающийся тем, что до обработки минеральных наполнителей на стадии (a) минеральный наполнитель подвергают стадии обогащения.
9. Способ по любому из пп.1, 2, 4, 5 или 6, отличающийся тем, что до обработки минеральных наполнителей на стадии (a) минеральный наполнитель подвергают стадии сортирования.
50
50
10. Способ по любому из пп.1, 2, 4, 5 или 6, отличающийся тем, что до обработки минеральных наполнителей на стадии (a) минеральный наполнитель имеет d 0,5-10 мкм, и, более предпочтительно, имеет d 1,5-1,8 мкм, как измерено с использованием рентгеновского оборудования Malvern Mastersizer™ (с версией 2.18 программного обеспечения и с использованием OHD представления и моделирования).
50
11. Способ по любому из пп.1, 2, 4, 5 или 6 отличающийся тем, что минеральный(ые) наполнитель(и), обрабатываемый на стадии (a), имеет(ют) d менее 25 мкм, как определено по измерениям, сделанным с рентгеновским оборудованием Malvern Mastersizer™ (с версией 2.18 программного обеспечения и с использованием OHD представления и моделирования).
12. Способ по любому из пп.1, 2, 4, 5 или 6, отличающийся тем, что минеральный(ые) наполнитель(и), обрабатываемые на стадии (a), содержат менее 0,2% по весу воды относительно веса минерального наполнителя, и, предпочтительно, от 0,1 до 0,2% по весу воды относительно веса минерального наполнителя.
13. Способ по любому из пп.1, 2, 4, 5 или 6, отличающийся тем, что соль(и) II группы или III группы C8-C24 алифатической монокарбоновой кислоты, используемая(ые) на стадии (a), выбирают среди солей кальция, магния и алюминия, и их смесей.
14. Способ по п.13, отличающийся тем, что соль(и) II группы или III группы C8-C24 алифатической монокарбоновой кислоты, используемая(ые) на стадии (a), выбирают среди солей кальция, солей магния и их смесей.
15. Способ по любому из пп.1, 2, 4, 5 или 6, отличающийся тем, что соль(и) II группы или III группы C8-C24 алифатической монокарбоновой кислоты, используемая(ые) на стадии (a), являет(ют)ся солью II группы или III группы С12-С18 и, предпочтительно, C16-C18 алифатической карбоновой кислоты.
16. Способ по любому из пп.1,2,4,5,6 или 14, отличающийся тем, что соль(и) II группы или III группы C8-C24 алифатической монокарбоновой кислоты, используемая(ые) на стадии (a), являет(ют)ся солью(ями) насыщенной алифатической карбоновой кислоты.
17. Способ по любому из пп.1, 2, 4, 5, 6 или 14, отличающийся тем, что соль(и) II группы или III группы C8-C24 алифатической монокарбоновой кислоты, используемая(ые) на стадии (a), являет(ют)ся солью(ями) линейной насыщенной алифатической карбоновой кислоты.
18. Способ по любому из пп.1, 2, 4, 5, 6 или 14, отличающийся тем, что соль(и) II группы или III группы C8-C24 алифатической монокарбоновой кислоты, используемая(ые) на стадии (a), являет(ют)ся солью(ями) гидроксилированной алифатической карбоновой кислоты.
19. Способ по любому из пп.1, 2, 4, 5, 6 или 14, отличающийся тем, что соль(и) II группы или III группы C8-C24 алифатической монокарбоновой кислоты, используемая(ые) на стадии (a), являет(ют)ся солью(ями) стеариновой и/или пальмитиновой, и/или миристиновой, и/или лауриновой кислотой, и, наиболее предпочтительно, являются солями стеариновой или пальмитиновой кислоты.
20. Способ по любому из пп.1, 2, 4, 5, 6 или 14, отличающийся тем, что соль(и) II группы или III группы C8-C24 алифатической монокарбоновой кислоты, используемая(ые) на стадии (a), применяют в виде сухого порошка.
98
21. Способ по п.20, отличающийся тем, что соль(и) II группы или III группы C8-C24 алифатической монокарбоновой кислоты, используемая(ые) на стадии (a), имеет d 20 мкм согласно измерению ситового остатка, осуществленного с помощью сит в 20 мкм по стандарту DIN.
-1
22. Способ по любому из пп.1, 2, 4, 5, 6, 14 или 21, отличающийся тем, что соль(и) II группы или (элементов) III группы C8-C24 алифатической монокарбоновой кислоты, используемая(ые) на стадии (a), выбирают так, чтобы вязкость составляла более чем 100000 мПа·с, и предпочтительно более чем 1000000 мПа·с, при 180°C, которая измерена на аппаратуре PHYSICA MCR 300, оснащенной CP50-1, при скорости сдвига 5 с и сканировании температур от 200 до 130°C.
23. Способ по любому из пп.1, 2, 4, 5, 6, 14 или 21, отличающийся тем, что C8-C24 алифатическая монокарбоновая кислота соли(ей) II группы или III группы C8-C24 алифатической монокарбоновой кислоты, используемая на стадии (a), и C8-C24 алифатическая(ие) карбоновая(ые) кислота(ы), используемая(ые) на стадии (b), не являются эквивалентными.
24. Способ по любому из пп.1, 2, 4, 5, 6, 14 или 21, отличающийся тем, что C8-C24 алифатическая(ие) карбоновая(ые) кислота(ы), используемая(ые) на стадии (b), являет(ют)ся C12-C-18 и предпочтительно C16-C18 алифатической(ими) карбоновой(ыми) кислотой(ами).
25. Способ по любому из пп.1, 2, 4, 5, 6, 14 или 21, отличающийся тем, что C8-C24 алифатическая(ие) карбоновая(ые) кислота(ы), используемая(ые) на стадии (b), являет(ют)ся насыщенной(ыми).
26. Способ по любому из пп.1, 2, 4, 5, 6, 14 или 21, отличающийся тем, что C8-C24 алифатическая(ие) карбоновая(ые) кислота(ы), используемая(ые) на стадии (b), являет(ют)ся линейн(ой)ыми алифатическими карбоновыми кислотами.
27. Способ по любому из пп.1, 2, 4, 5, 6, 14 или 21, отличающийся тем, что C8-C24 алифатическая(ие) карбоновая(ые) кислота(ы), используемая(ые) на стадии (b), являет(ют)ся гидроксилированной(ыми) алифатической(ими) карбоновой(ыми) кислотой(амии).
28. Способ по любому из пп.1, 2, 4, 5, 6, 14 или 21, отличающийся тем, что C8-C24 алифатическая(ие) карбоновая(ые) кислота(ы), используемая(ые) на стадии (b), являет(ют)ся стеариновой и/или пальмитиновой, и/или миристиновой, и/или лауриновой кислотами, или их смесями, и, наиболее предпочтительно, являются стеариновой и/или пальмитиновой кислотой.
29. Способ по любому из пп.1, 2, 4, 5, 6, 14 или 21, отличающийся тем, что C8-C24 алифатическая(ие) карбоновая(ые) кислота(ы), используемая(ые) на стадии (b), используют в виде расплава.
2
30. Способ по любому из пп.1, 2, 4, 5, 6, 14 или 21, отличающийся тем, что общее количество алифатической(их) карбоновой(ых) кислоты(кислот) и соли(ей) алифатической карбоновой кислоты, добавленное во время осуществления изобретения, составляет 0,2-8, предпочтительно, 0,6-5, и, наиболее предпочтительно, 3-4 мг от общего количества алифатической(их) карбоновой(ых) кислоты(кислот) и соли(солей) алифатической карбоновой кислоты/м минерального(ых) наполнителя(ей).
-1
31. Способ по любому из пп.1, 2, 4, 5, 6, 14 или 21, отличающийся тем, что соли алифатической монокарбоновой кислоты, используемые на стадии (a), и алифатическую(ие) монокарбоновую(ые) кислоту(ы) выбирают так, что смесь их равных количеств имеет вязкость между 5 и 60000 мПа·с при 180°C, измеренную на аппаратуре PHYSICA MCR 300, оснащенной CP50-1, при скорости сдвига 5 с и сканировании температур от 200 до 130°C.
32. Способ по п.31, отличающийся тем, что солью(ями) алифатической монокарбоновой кислоты, используемой(ых)на стадии (a), является магниевая соль жирной кислоты.
-1
33. Способ по любому из пп.1, 2, 4, 5, 6, 14, 21 или 32, отличающийся тем, что соль(и) алифатической карбоновой кислоты, используемую(ые) на стадии (a), и алифатическую(ие) карбоновую(ие) кислоту(ы), используемые на стадии (b) выбирают так, что смесь их равных количеств имеет вязкость между 5 и 400 мПа·с при 180°C, измеренную на аппаратуре PHYSICA MCR 300, оснащенной CP50-1 при скорости сдвига 5 с и сканировании температур от 200 до 130°C.
34. Способ по любому из пп.1, 2, 4, 5, 6, 14, 21 или 32, отличающийся тем, что алифатическая карбоновая кислота, используемая на стадии (b), является смесью 1:1 стеариновой:пальмитиновой кислоты, и соль(и) алифатической карбоновой кислоты, используемая(ые) на стадии (a), является стеаратом магния или кальция.
35. Способ по любому из пп.1, 2, 4, 5, 6, 14, 21 или 32, отличающийся тем, что 0,4% по весу алифатической(их) карбоновой(ых) кислоты(кислот), исходя из веса минерального наполнителя, используют на стадии (b), и 0,8; 0,6; 1,0 или 1,2% по весу соли(ей) II группы или III группы алифатической карбоновой кислоты, исходя из веса минерального наполнителя, используют на стадии (a).
36. Способ по п.35, отличающийся тем, что используют 0,4% по весу алифатической(их) карбоновой(ых) кислоты(кислот) в расчете на вес минерального наполнителя на стадии (b), и 0,8% по весу соли(ей) II группы или III группы алифатической карбоновой кислоты в расчете на вес минерального наполнителя на стадии (a).
37. Способ по любому из пп.1, 2, 4, 5, 6, 14, 21 или 32, отличающийся тем, что весовое соотношение алифатической(их) карбоновой(ых) кислоты(кислот): соли(ей) II группы или III группы алифатической карбоновой кислоты составляет 1:1-10:1, и, предпочтительно, составляет 1:2.
38. Способ по любому из пп.1, 2, 4, 5, 6, 14, 21, 32 или 36, отличающийся тем, что используют дополнительное вещество для обработки, которое не соответствует ни C8-C24 алифатической карбоновой кислоте, ни соли II группы или III группы C8-C24 алифатической монокарбоновой кислоты.
39. Способ по п.38, отличающийся тем, что дополнительным веществом для обработки является силоксан, и, более предпочтительно, полидиметилсилоксан (ПДМС).
-1
-1
-1
40. Способ по п.39, отличающийся тем, что силоксан используют в количестве 200-1000 млн, предпочтительно - 400-600 млн, и наиболее предпочтительно - 500 млн.
41. Способ по п.39 или 40, отличающийся тем, что силоксан вводят в процесс после стадии (b).
42. Продукт, отличающийся тем, что его получают способом согласно любому из пп.1-41, и тем, что он имеет общее количество летучих веществ менее 0,25% по массе, и он содержит жирные кислоты дополнительно к солям жирных кислот.
43. Применение продукта по п.42 для смешивания и/или экструдирования, и/или компаундирования, и/или формования с раздувом с пластиковыми материалами, и, предпочтительно, с полиолефинами или термопластиками, такими как полиэтилен (ПЭ), полипропилен (ПП), полиуретаны (ПУ) и поливинилхлорид (ПВХ).
44. Применение продукта по п.42 для получения воздухопроницаемых или полученных методом экструзии покровных пленок на ПП- или ПЭ-основе.
45. Пленки, а именно вытянутые/ориентированные пленки, и, предпочтительно, воздухопроницаемые пленки, или полученные методом экструзии покровные пленки, отличающиеся тем, что они включают в себя продукты по п.42.